(57)【要約】【課題】ストロンチウム吸着能が高く、吸着材の交換頻度及び二次廃棄物の発生量を低減し、処理費用を抑制することができる、放射性ストロンチウムの処理方法を提供する。【解決手段】平均粒径２５０〜１，０００μｍの範囲のバインダレスゼオライト粒子を含む吸着材に対して、放射性ストロンチウムを含有する放射性廃液を通水線流速（ＬＶ）１ｍ／ｈ以上４０ｍ／ｈ以下、空間速度（ＳＶ）２００ｈ−１以下で通水して、当該吸着材に放射性ストロンチウムを吸着させることを含む、放射性ストロンチウムを含有する放射性廃液の処理方法。【選択図】なし【特許請求の範囲】
【請求項１】
平均粒径２５０〜１，０００μｍの範囲のバインダレスゼオライト粒子を含む吸着材に対して、放射性ストロンチウムを含有する放射性廃液を通水線流速（ＬＶ）１ｍ／ｈ以上４０ｍ／ｈ以下、空間速度（ＳＶ）２００ｈ−１以下で通水して、当該吸着材に放射性ストロンチウムを吸着させることを含む、放射性ストロンチウムを含有する放射性廃液の処理方法。
【請求項２】
前記吸着材は、１０ｃｍ以上３００ｃｍ以下の層高となるように吸着塔に充填されている、請求項１に記載の処理方法。
【請求項３】
前記バインダレスゼオライト粒子は、Ａ型又はＸ型のバインダレスゼオライト粒子である、請求項１又は２に記載の処理方法。
【請求項４】
前記放射性廃液は、Ｎａイオン、Ｃａイオン及びＭｇイオンから選ばれる一種以上を含む廃液である、請求項１〜３のいずれか１に記載の処理方法。
【発明の詳細な説明】
【技術分野】
【０００１】
本発明は、原子力発電プラント内で発生する海水などの夾雑イオンを含む廃液中に含まれている放射性ストロンチウムを除去する放射性廃液の除染処理方法に関する。
【背景技術】
【０００２】
2011年3月11日の東日本大震災により福島第一原子力発電所で発生した事故により、放射性ストロンチウムを含む放射性廃液が大量に発生している。この放射性廃液には、原子炉圧力容器や格納容器、使用済み燃料プールに注水される冷却水に起因して発生する汚染水や、トレンチ内に滞留しているトレンチ水、原子炉建屋周辺のサブドレンと呼ばれる井戸より汲み上げられるサブドレン水、地下水、海水などがある（本明細書において「放射性廃液」と称す。）。これらの放射性廃液は、サリー（SARRY, Simplified Active Water
Retrieve and Recovery System（単純型汚染水処理システム）セシウム除去装置）やアルプス（ALPS、多核種除去装置）などと呼ばれる処理設備にて放射性物質が除去され、処理された水はタンクに回収されている。
【０００３】
放射性ストロンチウムを選択的に吸着・除去可能な物質として、チタン酸塩、チタンケイ酸塩、及びＡ型又はＸ型のゼオライトなどがある。たとえばアルプス（多核種除去装置）では、チタン酸塩である吸着剤を使用して放射性ストロンチウムを除去している。
【０００４】
ストロンチウムイオンの選択的除去方法として、ストロンチウムイオンを含む水溶液を一般式ＡＭ２Ｂ３Ｏ１０（Ａは水素又はＲＮＨ３（Ｒは水素又は炭素数１〜１０のアルキル基）、Ｍはアルカリ土類金属、Ｂは遷移金属をそれぞれ表す）で示されるペロブスカイト型化合物と接触させる方法（特許文献１）、放射性ストロンチウムを含む廃液をアルカリ性に調整した状態で、炭酸カルシウムを活性炭に担持させた固体吸着剤に通液させて、放射性ストロンチウムを吸着した固体吸着剤を廃液中で沈殿分離又はろ過分離する方法（特許文献２）がある。また、ストロンチウムを選択的に除去する吸着剤として、繊維状結晶質チタニヤ水和物ＴｉＯ２・ｍＨ２Ｏ（ｍ＝０〜３）（特許文献３）が提案されている。
【０００５】
また、チタンケイ酸塩化合物に０．５モル／Ｌ以上２．０モル／Ｌの範囲内の水酸化ナトリウム濃度を有する水酸化ナトリウム水溶液を接触させて表面処理することにより得られる改質ＣＳＴが、セシウムの除去効率９９％以上及びストロンチウムの除去効率９５％以上を達成すること（特許文献４）が報告されている。
【０００６】
ゼオライトには、ゼオライトの全質量に対して１０〜３０ｗｔ％の粘土鉱物などのバインダを含む一般的なゼオライトと、ゼオライト純分の高いバインダレスゼオライトとがある。バインダにはストロンチウム吸着能がないため、バインダを多く含むゼオライトはストロンチウムの吸着能が低く、またゼオライト部にバインダが点在しているため、ストロンチウム吸着効率が低い。このため、ゼオライトを吸着剤として用いると、吸着剤の交換頻度が高く、使用済みゼオライトの二次廃棄物が大量に発生し、吸着剤の交換費用、二次廃棄物の保管・処理費用が増大するという問題がある。
【先行技術文献】
【特許文献】
【０００７】
【特許文献１】特開２００５−２３０６６４号公報
【特許文献２】特開２００２−２６７７９６号公報
【特許文献３】特公昭６２−１２９３号公報
【特許文献４】特許５２８５１８３号公報
【発明の概要】
【発明が解決しようとする課題】
【０００８】
本発明は、ストロンチウム吸着能が高く、吸着材の交換頻度及び二次廃棄物の発生量を低減し、処理費用を抑制することができる、放射性ストロンチウムの処理方法を提供することを目的とする。
【課題を解決するための手段】
【０００９】
本発明によれば、平均粒径２５０〜１，０００μｍの範囲のバインダレスゼオライト粒子を含む吸着材に対して、放射性ストロンチウムを含有する放射性廃液を通水線流速（ＬＶ）１ｍ／ｈ以上４０ｍ／ｈ以下、空間速度（ＳＶ）２００ｈ−１以下で通水して、当該吸着材に放射性ストロンチウムを吸着させることを含む、放射性ストロンチウムを含有する放射性廃液の処理方法が提供される。
【００１０】
前記吸着材は、１０ｃｍ以上３００ｃｍ以下の層高となるように吸着塔に充填されていることが好ましい。
前記バインダレスゼオライト粒子は、Ａ型又はＸ型のバインダレスゼオライト粒子であることが好ましい。
【００１１】
前記放射性廃液は、Ｎａイオン、Ｃａイオン及びＭｇイオンから選ばれる一種以上を含む廃液であることが好ましい。
【発明の効果】
【００１２】
本発明によれば、原子力発電プラント内で発生する海水などの夾雑イオンを含む廃液中に含まれている放射性ストロンチウムを選択的に吸着することができるため、吸着材の交換頻度及び二次廃棄物の発生量を低減し、処理費用を抑制することができる。
【発明を実施するための形態】
【００１３】
本発明の放射性ストロンチウムを含有する放射性廃液の処理方法は、平均粒径２５０〜１，０００μｍの範囲のバインダレスゼオライト粒子を含む吸着材に対して、放射性ストロンチウムを含有する放射性廃液を通水線流速（ＬＶ）１ｍ／ｈ以上４０ｍ／ｈ以下、空間速度（ＳＶ）２００ｈ−１以下で通水して、当該吸着材に放射性ストロンチウムを吸着させることを含む。
【００１４】
バインダレスゼオライトは、結合剤として機能するカオリン粘土をゼオライトに転化させた、９０％以上の高いゼオライト純度を有する合成ゼオライトである。カオリン粘土を転化させたゼオライト微粒子は、ゼオライト粉末の表面に存在し、ゼオライト粉末同士を結合する結合剤として機能する。ゼオライト粉末の平均粒子径は、好ましくは２μｍ以上８μｍ以下、更に好ましくは３μｍ以上６μｍ以下である。ゼオライト微粒子の平均粒子径は、好ましくは０．２μｍ以上１．５μｍ以下である。ゼオライト粉末の平均粒子径は、測定倍率が１，５００倍〜３，０００倍の走査型電子顕微鏡観察において確認できる粒子を無作為に３０個以上抽出し、その平均粒子径より求めることができる。また、ゼオライト微粒子の平均粒子径は、測定倍率が１０，０００倍〜１５，０００倍の走査型電子顕微鏡観察において確認できる独立した最小単位の粒子であって粒子径が１．５μｍ以下のものを無作為に３０個以上抽出し、その平均径より求めることができる。ゼオライト粉末が表面にゼオライト微粒子を有することは、走査型電子顕微鏡観察により確認することができる。また、ゼオライト粉末が表面にゼオライト微粒子を有することは、体積分布粒子径からも確認することができる。すなわち、ゼオライト成形体を粉砕した状態で測定した体積分布粒子径において、モノモーダルな粒子径分布ピークを有し、なおかつ、体積平均
粒子径（Ｄ５０）がゼオライト粉末と同程度であること、すなわち、ゼオライト微粒子の平均粒子径に対応する粒子径分布ピークがないことにより、ゼオライト粉末とゼオライト微粒子とが一体化しており、ゼオライト粉末が表面にゼオライト微粒子を有することを確認できる。さらに、ゼオライト純度の高いゼオライト成形体であることは、ＸＲＤによっても確認することができる。すなわち、得られるＸＲＤパターンにおいて、ゼオライト構造に起因する回折ピークのみが確認される。一方、不純物、例えば無機バインダを多く含む場合、無機バインダ由来の回折ピークが観察される。
【００１５】
バインダレスゼオライトは、例えばＡ型又はＸ型の合成ゼオライト粉末、カオリン型粘土、カルボキシメチルセルロースを含む混合物を押し出して成形、及び５５０〜６５０℃の温度で焼成し、カオリン型粘土をメタカオリン型粘土に変化させた後、水酸化ナトリウム水溶液又はシリカ成分を含む水酸化ナトリウム水溶液中でメタカオリン型粘土をゼオライトに転化させることで製造することができる。
【００１６】
平均粒径２５０〜１，０００μｍの範囲のバインダレスゼオライト粒子は、上記の製法で得られるバインダレスゼオライトの焼成体を粉砕して、篩分けすることにより調製することができる。本発明の処理方法において用いることができるバインダレスゼオライト粒子は、平均粒径が２５０〜１，０００μｍの範囲、好ましくは２５０〜８００μｍの範囲、最も好ましくは３００〜６００μｍの範囲にある粒子である。市販されている一般的な吸着材（例えばゼオライト系吸着材は粒径１．５ｍｍ程度のペレットである）と比較して微細な粒子状であり、吸着速度が高い。一方、２５０μｍ未満の微粉末状の吸着材では、放射性ストロンチウム含有廃液を処理する時に粉塵が舞うなど作業性が悪い。
【００１７】
本発明の処理方法において、前記吸着材を１０ｃｍ以上３００ｃｍ以下の層高、好ましくは２０ｃｍ以上２５０ｃｍ以下、より好ましくは５０ｃｍ以上２００ｃｍ以下の層高となるように吸着塔に充填することが好ましい。層高１０ｃｍ未満では、吸着材を吸着塔に充填する際に吸着材層を均一に充填することができず、通水時のショートパスを引き起こし、結果として処理水質が悪化する。層高が高い程、適切な通水差圧が実現でき、処理水質が安定化し、処理水の総量も多くなるため好ましいが、通水差圧を小さくするため層高３００ｃｍ以下とすることが好ましい。
【００１８】
前記吸着材を充填した吸着塔に対して、放射性ストロンチウムを含有する放射性廃液を通水線流速（ＬＶ）１ｍ／ｈ以上４０ｍ／ｈ以下、好ましくは２ｍ／ｈ以上３０ｍ／ｈ以下、より好ましくは１０ｍ／ｈ以上２０ｍ／ｈ以下、空間速度（ＳＶ）２００ｈ−１以下、好ましくは１００ｈ−１以下、より好ましくは５０ｈ−１以下、好ましくは５ｈ−１以上、より好ましくは１０ｈ−１以上で通水する。通水線流速が４０ｍ／ｈを越えると通水差圧が大きくなり、１ｍ／ｈ未満では処理水量が少ないため、いずれも実用的ではない。空間速度（ＳＶ）は一般的な廃液処理で用いられる２０ｈ−１以下、特に１０ｈ−１程度でも本発明の吸着材の効果を得ることができるが、通常の吸着材を用いる廃液処理では２０を越える大きな空間速度（ＳＶ）では安定した処理水質を実現できず、除去効果を得る事ができない。本発明においては、吸着塔を大型化せずに通水線流速及び空間速度を大きくすることができる。
【００１９】
なお、通水線流速とは、吸着塔に通水する水量（ｍ３／ｈ）を吸着塔の断面積（ｍ２）で除した値である。空間速度とは、吸着塔に通水する水量（ｍ３／ｈ）を吸着塔に充填した吸着材の体積（ｍ３）で除した値である。
【００２０】
本発明の処理方法は、Ｎａイオン、Ｃａイオン及び／又はＭｇイオンなどの夾雑イオン種を含む廃液の除染に適する。
【実施例】
【００２１】
以下、実施例及び比較例により、本発明を更に具体的に説明する。
［模擬汚染海水１の調製］
大阪薬研株式会社の人工海水製造用薬品であるマリンアートＳＦ−１（塩化ナトリウム：２２．１ｇ／Ｌ、塩化マグネシウム六水和物：９．９ｇ／Ｌ、塩化カルシウム二水和物：１．５ｇ／Ｌ、無水硫酸ナトリウム：３．９ｇ／Ｌ、塩化カリウム：０．６１ｇ／Ｌ、炭酸水素ナトリウム：０．１９ｇ／Ｌ、臭化カリウム：９６ｍｇ／Ｌ、ホウ砂：７８ｍｇ／Ｌ、無水塩化ストロンチウム：１３ｍｇ／Ｌ、フッ化ナトリウム：３ｍｇ／Ｌ、塩化リチウム：１ｍｇ／Ｌ、ヨウ化カリウム：８１μｇ／Ｌ、塩化マンガン四水和物：０．６μｇ／Ｌ、塩化コバルト六水和物：２μｇ／Ｌ、塩化アルミニウム六水和物：８μｇ／Ｌ、塩化第二鉄六水和物：５μｇ／Ｌ、タングステン酸ナトリウム二水和物：２μｇ／Ｌ、モリブデン酸アンモニウム四水和物：１８μｇ／Ｌ）を用いて、塩分濃度が３．０ｗｔ％になるように水溶液を作成した。そこに、セシウム濃度が１ｍｇ／Ｌとなるように塩化セシウムを添加し、セシウム濃度１．０ｍｇ／Ｌの模擬汚染海水１を調製した。
【００２２】
［模擬汚染海水２の調製］
大阪薬研株式会社の人工海水製造用薬品であるマリンアートＳＦ−１を用いて、塩分濃度が０．１７ｗｔ％になるように水溶液を作成した。そこに、セシウム濃度が１ｍｇ／Ｌとなるように塩化セシウムを添加し、セシウム濃度１．０ｍｇ／Ｌの模擬汚染海水２を調製した。模擬汚染海水２は、模擬汚染海水１の各種夾雑イオンの濃度を２２倍に希釈したものである。
【００２３】
［模擬汚染海水３の調製］
ダイヤソルト株式会社の並塩（ＮａＣｌ：９５ｗｔ％以上）を用いて塩分濃度が１．５ｗｔ％になるように水溶液を作成した。そこに、セシウム濃度が１ｍｇ／Ｌとなるように塩化セシウムを、ストロンチウム濃度が１０ｍｇ／Ｌとなるように塩化ストロンチウムを添加し、セシウム濃度１．０ｍｇ／Ｌ、ストロンチウム濃度１０ｍｇ／Ｌの模擬汚染海水３を調製した。
【００２４】
［模擬汚染海水４の調製］
ダイヤソルト株式会社の並塩を用いて塩分濃度が０．１５ｗｔ％になるように水溶液を作成した。そこに、セシウム濃度が１ｍｇ／Ｌとなるように塩化セシウムを、ストロンチウム濃度が１０ｍｇ／Ｌとなるように塩化ストロンチウムを添加し、セシウム濃度１．０ｍｇ／Ｌ、ストロンチウム濃度１０ｍｇ／Ｌの模擬汚染海水４を調製した。模擬汚染海水４は、模擬汚染海水３の各種夾雑イオンの濃度を１０倍に希釈したものである。
【００２５】
［バインダレスＡ型ゼオライトの調製］
市販のＡ型ゼオライト粉末（Ａ−４、東ソー株式会社製）１００重量部に対し、カオリン粘土２０重量部、カルボキシメチルセルロース３重量部を、水を添加しながら混練して混合物を得た。得られた混合物の含水量は４５ｗｔ％であった。この混合物を押出成形して、複数の直径１．５ｍｍ、長さの１〜５ｍｍの円柱状のゼオライト成形体を得た。この成形体を１００℃で一晩乾燥した後、空気流通下６００℃で３時間焼成した。焼成後の成形体を室温の純水で洗浄した後、６ｗｔ％のＮａＯＨ水溶液を２３５ｍＬ／分の流速で循環流通させ、カオリン粘土をゼオライトに転換させた。循環流通は、４０℃で１時間行った後、８０℃で５時間行った。このものを純水で洗浄し、１００℃で乾燥した後に、５００℃で１時間、焼成活性化した。焼成した成形体を破砕、３００〜６００μｍに分級してバインダレスＡ型ゼオライトを調製した。
【００２６】
［バインダレスＸ型ゼオライトの調製］
市販のＸ型ゼオライト粉末（Ｆ−９、東ソー株式会社製）１００重量部に対し、カオリ
ン粘土２０重量部、カルボキシメチルセルロース３重量部を、水を添加しながら混練して混合物を得た。得られた混合物の含水量は４５ｗｔ％であった。この混合物を押出成形して、直径１．５ｍｍ、長さの１〜５ｍｍの円柱状の成形体を複数得た。この成形体を１００℃で一晩乾燥した後、空気流通下６００℃で３時間焼成した。焼成後の成形体を室温の純水で洗浄した後、８．１ｗｔ％のＮａＯＨ及び１ｗｔ％のＳｉＯ２を含む水溶液を２３５ｍＬ／分の流速で循環流通させ、カオリン粘土をゼオライトに転換させた。循環流通は、４０℃で１時間行った後、９０℃で７時間行った。このものを純水で洗浄し、１００℃で乾燥した後に、５００℃で１時間、焼成活性化した。焼成した成形体を破砕、３００〜６００μｍに分級してバインダレスＸ型ゼオライトを調製した。
【００２７】
［実施例１］
調製した粒径３００〜６００μｍのバインダレスＡ型ゼオライト２０ｍｌを吸着材として内径１６ｍｍのガラスカラムに１０ｃｍの層高となるように充填し、模擬汚染海水１を流量６．５ｍｌ／ｍｉｎ（通水線流速ＬＶ＝２ｍ／ｈ、空間速度ＳＶ＝２０ｈ−１）にて下降流で通水し、カラム出口水を定期的に採取して、ＩＣＰ−ＭＳにてストロンチウム濃度を測定した。カラム出口水中ストロンチウム濃度を模擬汚染海水１の初期ストロンチウム濃度で除した値が０．９となる時点をストロンチウム除染完了時とした。通水直後から除染完了時までのカラム出口水中ストロンチウム濃度の合計を吸着材量で除して、吸着材１ｍｌ当たりのストロンチウム総吸着量（ｍｇ／ｍｌ）を算出した。結果を表１に示す。
模擬汚染海水１の初期ストロンチウム濃度は６．４２ｍｇ／Ｌであった。
【００２８】
［実施例２］
吸着材を調製した粒径３００〜６００μｍのバインダレスＸ型ゼオライトに代えた以外は実施例１と同様にして、吸着材１ｍｌ当たりのストロンチウム総吸着量（ｍｇ／ｍｌ）を算出した。結果を表１に示す。
模擬汚染海水１の初期ストロンチウム濃度は５．４７ｍｇ／Ｌであった。
【００２９】
［実施例３］
通水する模擬汚染海水１を模擬汚染海水２に代えた以外は実施例１と同様にして、吸着材１ｍｌ当たりのストロンチウム総吸着量（ｍｇ／ｍｌ）を算出した。結果を表１に示す。
模擬汚染海水２の初期ストロンチウム濃度は０．３２ｍｇ／Ｌであった。
【００３０】
［実施例４］
通水する模擬汚染海水１を模擬汚染海水２に代えた以外は実施例２と同様にして、吸着材１ｍｌ当たりのストロンチウム総吸着量（ｍｇ／ｍｌ）を算出した。結果を表１に示す。
模擬汚染海水２の初期ストロンチウム濃度は０．２８ｍｇ／Ｌであった。
【００３１】
［実施例５］
調製した粒径３００〜６００μｍのバインダレスＡ型ゼオライト２０ｍｌを吸着材として内径１６ｍｍのガラスカラムに１０ｃｍの層高となるように充填し、模擬汚染海水３を流量６６．５ｍｌ／ｍｉｎ（通水線流速ＬＶ＝２０ｍ／ｈ、空間速度ＳＶ＝２００ｈ−１）にて下降流で通水し、実施例１と同様にして、吸着材１ｍｌ当たりのストロンチウム総吸着量（ｍｇ／ｍｌ）を算出した。結果を表１に示す。
模擬汚染海水３の初期ストロンチウム濃度は９．６１ｍｇ／Ｌであった。
【００３２】
［実施例６］
通水する模擬汚染海水３を模擬汚染海水４に代えた以外は実施例５と同様にして、吸着材１ｍｌ当たりのストロンチウム総吸着量（ｍｇ／ｍｌ）を算出した。結果を表１に示す
。
模擬汚染海水４の初期ストロンチウム濃度は９．８５ｍｇ／Ｌであった。
【００３３】
［比較例１］
市販のバインダＡ型ゼオライト（和光純薬製、モレキュラシーブス４Ａ）を粉砕して、粒径３００〜６００μｍの吸着材に代えた以外は実施例１と同様にして、吸着材１ｍｌ当たりのストロンチウム総吸着量（ｍｇ／ｍｌ）を算出した。結果を表１に示す。
模擬汚染海水１の初期ストロンチウム濃度は６．４２ｍｇ／Ｌであった。
【００３４】
［比較例２］
市販のバインダＸ型ゼオライト（和光純薬製、モレキュラシーブス１３Ｘ）を粉砕して、粒径３００〜６００μｍの吸着材に代えた以外は実施例１と同様にして、吸着材１ｍｌ当たりのストロンチウム総吸着量（ｍｇ／ｍｌ）を算出した。結果を表１に示す。
模擬汚染海水１の初期ストロンチウム濃度は６．３６ｍｇ／Ｌであった。
【００３５】
［比較例３］
市販のバインダＡ型ゼオライト（和光純薬製、モレキュラシーブス４Ａ）を粉砕して、粒径３００〜６００μｍの吸着材に代えた以外は実施例２と同様にして、吸着材１ｍｌ当たりのストロンチウム総吸着量（ｍｇ／ｍｌ）を算出した。結果を表１に示す。
模擬汚染海水２の初期ストロンチウム濃度は０．２８ｍｇ／Ｌであった。
【００３６】
［比較例４］
市販のバインダＡ型ゼオライト（和光純薬製、モレキュラシーブス１３Ｘ）を粉砕して、粒径３００〜６００μｍの吸着材に代えた以外は実施例２と同様にして、吸着材１ｍｌ当たりのストロンチウム総吸着量（ｍｇ／ｍｌ）を算出した。結果を表１に示す。
模擬汚染海水２の初期ストロンチウム濃度は０．３４ｍｇ／Ｌであった。
【００３７】
［比較例５］
市販のイミノジ酢酸型キレート樹脂（三菱化学製、ＣＲ１１）のストロンチウム選択吸着材に代えた以外は実施例１と同様にして、吸着材１ｍｌ当たりのストロンチウム総吸着量（ｍｇ／ｍｌ）を算出した。結果を表１に示す。
模擬汚染海水１の初期ストロンチウム濃度は６．７９ｍｇ／Ｌであった。
【００３８】
［比較例６］
市販のアミノリン酸型キレート樹脂（ムロマチケミカル製、ムロマックＸＭＳ−５６１２）のアルカリ土類金属選択吸着材に代えた以外は実施例１と同様にして、吸着材１ｍｌ当たりのストロンチウム総吸着量（ｍｇ／ｍｌ）を算出した。結果を表１に示す。
模擬汚染海水１の初期ストロンチウム濃度は６．７９ｍｇ／Ｌであった。
【００３９】
［比較例７］
市販の顆粒状チタン酸ナトリウム（フォータム社製、Ｓｒ−ｔｒｅａｔ）のストロンチウム選択吸着材に代えた以外は実施例５と同様にして、吸着材１ｍｌ当たりのストロンチウム総吸着量（ｍｇ／ｍｌ）を算出した。結果を表１に示す。
模擬汚染海水３の初期ストロンチウム濃度は９．６０ｍｇ／Ｌであった。
【００４０】
［比較例８］
市販の顆粒状チタン酸ナトリウム（フォータム社製、Ｓｒ−ｔｒｅａｔ）のストロンチウム選択吸着材に代えた以外は実施例６と同様にして、吸着材１ｍｌ当たりのストロンチウム総吸着量（ｍｇ／ｍｌ）を算出した。結果を表１に示す。
模擬汚染海水４の初期ストロンチウム濃度は９．８５ｍｇ／Ｌであった。
【００４１】
【表１】
2018059837.tif 000002